(57)【特許請求の範囲】
【請求項１】
軟質ポリマーと、平均粒径が１２〜２０μｍである岩石微粉と、平均粒径が２〜７μｍである岩石微粉とを、表面層に含むことを特徴とするソフト遊具。
【請求項２】
軟質ポリマーと、平均粒径が１２〜２０μｍである岩石微粉と、平均粒径が２〜７μｍである岩石微粉とを、表面層に含むことを特徴とする成型体補修剤。
【発明の詳細な説明】
【０００１】
【発明の属する技術分野】
本発明は、ソフト遊具等に関し、特に、公園、遊園地、幼稚園、保育所、学校等の各種のスペースに設置され、人が上に乗って遊ぶ用途等に好適で、表面層が適度の軟らかさを有するため安全性に優れ、製造時に、表面に欠陥ができ難いため不良品が少なく、効率よく製造され、表面を容易にサンドペーパー等を用いて研磨可能であり、表面を美麗化でき、更に表面に塗膜を形成しても、該塗膜にひび割れ等の欠陥が生じ難いソフト遊具、及び、各種の成型体表面等における欠陥部に塗布乃至充填することにより、該成型体と脱落不能に一体化し、該成型体表面を、違和感無く美麗にかつ効率よく補修可能な成型体補修剤に関する。
【０００２】
【従来の技術】
従来より、公園、遊園地、学校の校庭等の各種のスペースに設置される遊具等としては、金属製、木製、モルタル製等のほか、ガラス繊維を用いたＦＲＰによる成型体からなる硬質の遊具等が用いられてきた。
しかし、前記金属、木、モルタル、及び、ＦＲＰ等の素材による遊具は、表面が非常に硬いため、幼児乃至児童用の遊具としては安全面で問題があった。又、屋内に持ち込むと床等の設置場所を傷つけてしまうことから、設置場所が屋外に制限されてしまうという問題もあった。又、前記ガラス繊維を用いたＦＲＰによる遊具は、ガラス繊維を含むため、破断した際、破断面にざらつき等が生ずる点で、安全面でも問題があった。更に、該ガラス繊維を用いたＦＲＰ等は、埋め立て処分をしても半永久的に分解できない上、消却処分をすれば有害物質が発生する等、環境問題の点からも問題があった。
【０００３】
前記諸問題を解決するため、樹脂組成物等を用いた軟質の材料からなる遊具の開発も各種行なわれてきた。しかし、軟質の材料からなる遊具では、製造時に気泡が入ってしまったり、製造後、表面を研磨できないため、美麗な表面が得られなかったり、遊具に必要とされる強度が得られない等の各種の問題があった。
そこで、従来から使用されてきた、各種の材料に代替する材料を用い、表面が適切な弾性を有するソフト遊具の開発が望まれ、更に、該材料を従来から使用されてきた製造装置等にそのまま適用でき、コスト性、製造効率に優れたソフト遊具の開発が望まれている。
【０００４】
【発明が解決しようとする課題】
本発明は、前記従来における諸問題を解決し、前記要望に応え、以下の目的を達成することを課題とする。即ち、本発明は、表面層が適度の軟らかさを有するため安全性に優れ、製造時に、表面に欠陥ができ難いため不良品が少なく、効率よく製造され、表面を容易に研磨可能で美麗化でき、更に表面に塗膜を形成しても、該塗膜にひび割れ等の欠陥が生じ難いソフト遊具、及び、各種の成型体表面等における欠陥部に塗布乃至充填することにより、該成型体と脱落不能に一体化でき、該成型体表面を、全体として違和感無く美麗にかつ効率よく補修可能な成型体補修剤を提供することを目的とする。
【０００５】
【課題を解決するための手段】
前記課題を解決するための手段としては、以下の通りである。即ち、
＜１＞  軟質ポリマーと、岩石微粉とを、表面層に含むことを特徴とするソフト遊具である。
＜２＞  軟質ポリマーと、岩石微粉とを、含むことを特徴とする成型体補修剤。
【０００６】
また本発明においては、以下の態様等が好ましい。
＜３＞  軟質ポリマーが、ポリウレタンである前記＜１＞に記載のソフト遊具である。
＜４＞  岩石微粉の嵩比重が、０．０５〜０．５ｇ／ｍｌである前記＜３＞に記載のソフト遊具である。
＜５＞  岩石微粉が、真珠岩微粉である前記＜１＞、＜３＞〜＜４＞のいずれかに記載のソフト遊具である。
＜６＞  軟質ポリマー１００体積部に対する、岩石微粉の含有量が、１０〜１５０体積部である前記＜１＞、及び、＜３＞〜＜５＞のいずれかに記載のソフト遊具である。
＜７＞  岩石微粉が、粒径が粗（大）の微粉及び細（小）の微粉の２種を少なくとも含む前記＜１＞、及び、＜３＞〜＜６＞のいずれかに記載のソフト遊具である。
【０００７】
＜８＞  粒径が粗（大）の微粉における平均粒径が、１２〜２０μｍであって粒径が細（小）の微粉における平均粒径が、２〜７μｍである前記＜７＞に記載のソフト遊具である。
＜９＞  粒径が粗（大）の微粉１００体積部に対する、粒径が細（小）の微粉の含有量が、５０〜１５０体積部である前記＜７＞又は＜８＞に記載のソフト遊具である。
＜１０＞  ポリウレタンが、二液型ポリウレタンからなる前記＜３＞〜＜９＞のいずれかに記載のソフト遊具である。
＜１１＞  表面層上に、更に塗膜層を有する前記＜１＞、及び、＜３＞〜＜１０＞のいずれかに記載のソフト遊具である。
【０００８】
＜１２＞  短繊維を含む前記＜１＞、及び、＜３＞〜＜１１＞のいずれかに記載のソフト遊具である。
＜１３＞  短繊維が、ポリビニルアルコール繊維である前記＜１２＞に記載のソフト遊具である。
＜１４＞  短繊維の直径が、５〜２０μｍである前記＜１２＞又は＜１３＞に記載のソフト遊具である。
＜１５＞  短繊維の長さが、０．５〜７ｍｍである前記＜１２＞〜＜１４＞のいずれかに記載のソフト遊具である。
【０００９】
＜１６＞  軟質ポリマー１００体積部に対する、短繊維の含有量が、１〜３０体積部である前記＜１２＞〜＜１５＞のいずれかに記載のソフト遊具である。
＜１７＞  タルクを含む前記＜１＞、及び、＜３＞〜＜１６＞のいずれかに記載のソフト遊具である。
＜１８＞  軟質ポリマー１００体積部に対する、タルクの含有量が、１〜３０体積部である前記＜１７＞に記載のソフト遊具である。
＜１９＞  人乗用又はモニュメント用ソフト遊具である前記＜１＞、及び、＜３＞〜＜１８＞のいずれかに記載のソフト遊具である。
【００１０】
＜２０＞  軟質ポリマーが、ポリウレタンである前記＜２＞に記載の成型体補修剤である。
＜２１＞  岩石微粉の嵩比重が、０．０５〜０．５ｇ／ｍｌである前記＜２０＞に記載の成型体補修剤である。
＜２２＞  岩石微粉が、真珠岩微粉である前記＜２＞、及び、＜２０＞〜＜２１＞のいずれかに記載の成型体補修剤である。
＜２３＞  軟質ポリマー１００体積部に対する、岩石微粉の含有量が、１０〜１５０体積部である前記＜２＞、及び、＜２０＞〜＜２２＞のいずれかに記載の成型体補修剤である。
＜２４＞  岩石微粉が、粒径が粗（大）の微粉及び細（小）の微粉の２種を少なくとも含む前記＜２＞、及び、＜２０＞〜＜２３＞のいずれかに記載の成型体補修剤である。
【００１１】
＜２５＞  粒径が粗（大）の微粉における平均粒径が、１２〜２０μｍであって粒径が細（小）の微粉における平均粒径が、２〜７μｍである前記＜２４＞に記載の成型体補修剤である。
＜２６＞  粒径が粗（大）の微粉１００体積部に対する、粒径が細（小）の微粉の含有量が、５０〜１５０体積部である前記＜２４＞又は＜２５＞に記載の成型体補修剤である。
＜２７＞  ポリウレタンが、二液型ポリウレタンである前記＜２０＞〜＜２６＞のいずれかに記載の成型体補修剤である。
＜２８＞  短繊維を含む前記＜２＞、及び、＜２０＞〜＜２７＞のいずれかに記載の成型体補修剤である。
【００１２】
＜２９＞  短繊維が、ポリビニルアルコール繊維である前記＜２８＞に記載の成型体補修剤である。
＜３０＞  短繊維の直径が、５〜２０μｍである前記＜２８＞又は＜２９＞に記載の成型体補修剤である。
＜３１＞  短繊維の長さが、０．５〜７ｍｍである前記＜２８＞〜＜３０＞に記載の成型体補修剤である。
【００１３】
＜３２＞  軟質ポリマー１００体積部に対する、短繊維の含有量が、１〜３０体積部である前記＜２８＞〜＜３１＞のいずれかに記載の成型体補修剤である。
＜３３＞  タルクを含む前記＜２＞、及び、＜２０＞〜＜３２＞のいずれかに記載の成型体補修剤である。
＜３４＞  軟質ポリマー１００体積部に対する、タルクの含有量が、１〜３０体積部である前記＜３３＞に記載の成型体補修剤である。
【００１４】
＜３５＞  軟質ポリマーと、岩石微粉とを、含むことを特徴とする遊具用組成物である。
＜３６＞  軟質ポリマーが、ポリウレタンである前記＜３５＞に記載の遊具用組成物である。
＜３７＞  岩石微粉の嵩比重が、０．０５〜０．５ｇ／ｍｌである前記＜３５＞に記載の遊具用組成物である。
＜３８＞  岩石微粉が、真珠岩微粉である前記＜３５＞〜＜３７＞に記載の遊具用組成物である。
＜３９＞  軟質ポリマー１００体積部に対する、岩石微粉の含有量が、１０〜１５０体積部である前記＜３５＞〜＜３８＞のいずれかに記載の遊具用組成物である。
【００１５】
＜４０＞  岩石微粉が、粒径が粗（大）の微粉及び細（小）の微粉の２種を少なくとも含む前記＜３５＞〜＜３９＞のいずれかに記載の遊具用組成物である。
＜４１＞  粒径が粗（大）の微粉における平均粒径が、１２〜２０μｍであって粒径が細（小）の微粉における平均粒径が、２〜７μｍである前記＜４０＞に記載の遊具用組成物である。
＜４２＞  粒径が粗（大）の微粉１００体積部に対する、粒径が細（小）の微粉の含有量が、５０〜１５０体積部である前記＜４０＞又は＜４１＞に記載の遊具用組成物である。
＜４３＞  ポリウレタンが、二液型ポリウレタンである前記＜３６＞〜＜４２＞のいずれかに記載の遊具用組成物である。
【００１６】
＜４４＞  短繊維を含む前記＜３５＞〜＜４３＞のいずれかに記載の遊具用組成物である。
＜４５＞  短繊維が、ポリビニルアルコール繊維である前記＜４４＞に記載の遊具用組成物である。
＜４６＞  短繊維の直径が、５〜２０μｍである前記＜４４＞又は＜４５＞に記載の遊具用組成物である。
＜４７＞  短繊維の長さが、０．５〜７ｍｍである前記＜４４＞〜＜４６＞のいずれかに記載の遊具用組成物である。
【００１７】
＜４８＞  軟質ポリマー１００体積部に対する、短繊維の含有量が、１〜３０体積部である前記＜４４＞〜＜４７＞のいずれかに記載の遊具用組成物である。
＜４９＞  タルクを含む前記＜３５＞〜＜４８＞のいずれかに記載の遊具用組成物である。
＜５０＞  軟質ポリマー１００体積部に対する、タルクの含有量が、１〜３０体積部である前記＜４９＞に記載の遊具用組成物である。
【００１８】
【発明の実施の形態】
以下、本発明を詳細に説明する。
本発明のソフト遊具は、表面層を有し、必要に応じてその他の層・部材等を有する。
尚、本発明のソフト遊具の表面層に含まれる成分の組成は、前記本発明の遊具用組成物と同様である。また本発明の成型体補修剤は、本発明のソフト遊具の表面層に含まれる成分及び前記本発明の遊具用組成物と同様の組成を有する。従って以下、本発明のソフト遊具の表面層に含まれる成分組成を詳細に説明することにより、本発明の成型体補修剤、及び、前記本発明の遊具用組成物における成分組成についても併せて説明する。
【００１９】
［表面層］
前記表面層は、軟質ポリマーと岩石微粉とを含み、必要に応じてその他の成分を含む。
【００２０】
−軟質ポリマー−
前記軟質ポリマーとしては、ある程度の弾性を有するポリマーであれば特に制限はなく、例えば、ポリウレタンのほか、各種ゴム組成物等が挙げられる。これらの中でも、ハードセグメント及びソフトセグメントを有し、弾性に優れる点で、ポリウレタンが特に好ましい。
【００２１】
前記ポリウレタンとしては、特に制限は無く、一液型ポリウレタン、二液型ポリウレタン等が挙げられるが、製造効率、製造コスト等の点で、二液型ポリウレタンが好ましい。
前記二液型ポリウレタンにおける成分としては、ポリオール及び有機ポリイソシアネートからなる、遊離イソシアネート基を２個以上有するプレポリマーのほか、その他の各種成分が挙げられる。
【００２２】
前記ポリオールは、有機ポリイソシアネートと付加反応し得る水酸基を２個以上有する高分子化合物であって、該ポリオールとしては、例えば、エチレングリコール、プロピレングリコール等のジオール、トリメチロールプロパン、グリセリン、ヘキサントリオール等のトリオールに、エチレンオキサイド、プロピレンオキサイド、トリメチレンオキサイド等のアルキレンオキサイド等が付加重合した分子量６００〜５０００のポリオールのほか、公知のポリエステルポリオール、アクリルポリオール等が挙げられる。これらは、１種単独で使用してもよく、２種以上を併用してもよい。
【００２３】
前記有機ポリイソシアネートは、分子中に２個以上のイソシアネート基を有するものであり、例えば、１，４−フェニレンジイソシアネート、２，４−トリレンジイソシアネート、２，６−トリレンジイソシアネート、１，５−ナフタレンジイソシアネート、４，４’−メチレン−ビス（フェニルイソシアネート）、ヘキサメチレンジイソシアネート、イソホロンジイソシアネート等が挙げられる。これらは、１種単独で使用してもよく、２種以上を併用してもよい。
【００２４】
前記遊離イソシアネート基を２個以上有するプレポリマーとしては、例えば、遊離イソシアネート基を３個以上有するポリエーテルウレタンプレポリマー又はアクリルウレタンポリマーの２０〜９０質量％と、遊離イソシアネート基を２個以上有するポリエーテルウレタンプレポリマー又はアクリルウレタンプレポリマーの１０〜８０質量％とを混合したもの等が好ましい。
【００２５】
前記遊離イソシアネート基を２個以上有するプレポリマーと組み合わせて用いる硬化剤としては、例えば、ポリオール、ジアミン類、反応促進剤、無機充填剤、着色顔料、安定剤、可塑剤、有機溶剤等が挙げられる。前記ポリオールとしては、前述と同様のポリオールが挙げられる。前記ジアミン類としては、芳香族ジアミンでは、例えば、メチレンビスオルソクロロアニリン、２，２’−ジクロロベンチジン、１，３−ビスアミノメチルベンゼン、ｍ−トリレンジアミン等が挙げられる。脂肪族ジアミンでは、例えば、エチレンジアミン、プロピレンジアミン、ヘキサメチレンジアミン、１，２−プロピレンジアミン等が挙げられる。これらは、１種単独で使用してもよく、２種以上を併用してもよい。
【００２６】
前記反応促進剤としては、オクチル酸鉛、オクチル酸錫、ジブチルチンラウレート等の有機金属塩や、トリエチレンジアミン等の３級アミン等が挙げられる。
前記無機充填剤としては、床材、防水材、弾性舗装材に配合使用し得るものであれば特に制限はないが、例えば、重質炭酸カルシウム、水酸化アルミニウム、シリカ粉等が挙げられる。特に、高級脂肪酸金属塩で表面処理された炭酸カルシウムは揺変性付与剤の効果をも発現するので、前記充填剤と併用して使用するのが好ましい。
【００２７】
更にまた、有機溶剤（トルエン、キシレン等の芳香族系の溶剤や、酢酸アルキルエステル等のイソシアネート基と非反応の溶剤等）、耐候安定剤、着色顔料、耐光剤、可塑剤等を適宜配合してもよい。
【００２８】
前記ポリウレタンとしては、以上のような二液型ポリウレタンのほか、有機ポリイソシアネート過剰のプレポリマーに無機充填剤、可塑剤、顔料、安定剤等を配合し、空気中の水分で硬化させる一液型ポリウレタンも使用できる。
【００２９】
前記ポリウレタンとしては、市販品を好適に使用することができる。該市販品としては、例えば、ウレタンユニカＮ（ゴーエス産業株式会社製）等が好適に挙げられる。
【００３０】
−岩石微粉−
前記岩石微粉は、比重が軽く、ポリウレタン等の軽質ポリマーに容易に混合することができる。このため、前記岩石微粉を使用することにより、ソフト遊具の弾性を確保でき、ソフト遊具の表面に欠陥が生ずるのを効果的に防止し、また表面をサンドペーパー等により研磨処理を行うことが可能で美麗化でき、更に、型への塗布適性及び塗布効率に優れる。
【００３１】
前記岩石微粉としては、特に制限はないが、該岩石微粉の嵩比重が、０．０５〜０．５ｇ／ｍｌであるのが好ましく、０．０６〜０．４７ｇ／ｍｌであるのがより好ましく、０．０８〜０．４４ｇ／ｍｌであるのが更に好ましい。また該岩石微粉の真比重が、１．９〜２．６ｇ／ｍｌが好ましく、２．０〜２．５ｇ／ｍｌがより好ましく、２．１〜２．４ｇ／ｍｌが更に好ましい。
前記岩石微粉における比重が、前記数値範囲を超えると、表面層の形成時に岩石微粉が沈降し、均一に分散された状態で表面層が形成されないことがある。
【００３２】
前記岩石微粉としては、堆積岩系統、変成岩系統、火成岩系統の各種の岩石等の微粉が総て挙げられるが、これらの中でも、火成岩系統の岩石微粉が好ましく、特にソフト遊具の弾性を確保でき、ソフト遊具の表面に欠陥が生ずるのを効果的に防止し、また表面をサンドペーパー等により研磨処理を行うことが可能で美麗化でき、型への塗布適性及び塗布効率に優れ、更に、比重が小さい点で、ガラス質である真珠岩微粉等が好ましい。
【００３３】
前記真珠岩微粉としては、発泡させたものを用いてもよく、未発泡のものを用いてもよいが、ソフト遊具表面の弾性が優れる点で、発泡させて使用するのが好ましい。発泡させて使用する場合には、発泡前の状態と比べ、体積比で、１０〜３０倍程度に発泡させて使用するのが好ましい。
【００３４】
前記真珠岩における組成としては、特に制限はないが、ＳｉＯ２が６０〜８０質量％、Ａｌ２Ｏ３が１０〜２０質量％、Ｋが２．５〜５質量％、Ｎａが２〜４質量％、Ｆｅ２Ｏ３が０．５〜１．０質量％、Ｃａが０．２０〜０．４０質量％、Ｍｇが０．０２〜０．０８質量％、Ｍｎが０．０３〜１．００質量％程度が好ましい。
【００３５】
前記真珠岩微粉としては、市販のものを好適に使用することができる。例えば、三井金属鉱業（株）製の、ロカヘルプ４１９、ロカヘルプ４２９、ロカヘルプ４３９、ロカヘルプ４７９、ロカヘルプ４１０９、ロカヘルプ４１５９、ロカヘルプ４１８９、ロカヘルプ４２０９、ロカヘルプ４２５９、ロカヘルプＣＰ１５０、ロカヘルプＣＰ１７５等が挙げられる。これらは、１種単独で使用してもよく、２種以上を併用してもよい。
【００３６】
前記岩石微粉の、前記軟質ポリマー１００体積部に対する含有量としては、１０〜１５０体積部が好ましく、２０〜８０体積部がより好ましく、３０〜５０体積部が更に好ましく、３５〜４０体積部が特に好ましい。
前記岩石微粉の含有量が、前記数値範囲外であると、ソフト遊具の表面層における弾性が劣ったり、表面層に欠陥等が発生することがある。
また、前記本発明の成型体補修剤において、前記岩石微粉の、前記軟質ポリマー１００体積部に対する含有量としては、１０〜１５０体積部が好ましく、３５〜９５体積部がより好ましく、４０〜６０体積部が更に好ましい。
前記岩石微粉の含有量が、前記数値範囲外であると、サンドペーパー等による表面の研磨処理が容易でなくなり、補修部分を成型体本体と違和感なく一体化できず、美麗に成型体表面を補修できないことがある。
【００３７】
前記岩石微粉としては、ソフト遊具表面の仕上がりがより美麗になると共に、弾性に優れる点で、粒径が粗（大）の微粉及び細（小）の微粉の２種を少なくとも含む態様が好ましい。
前記粒径が粗（大）の微粉における粒径としては、平均粒径で１２〜２０μｍ程度が好ましい。市販品としては、例えば、前述した三井金属鉱業（株）製のロカヘルプ４１０９等が好ましい。
【００３８】
また前記粒径が細（小）の微粉における粒径としては、平均粒径で２〜７μｍ程度が好ましい。市販品としては、例えば、前述した三井金属鉱業（株）製のロカヘルプ４１９等が好ましい。
【００３９】
前記岩石微粉において、前記粒径が粗（大）の微粉１００体積部に対する、細（小）の微粉の含有量としては、５０〜１５０体積部が好ましく、８０〜１２０体積部がより好ましく、９０〜１１０体積部が更に好ましい。
前記含有量が、前記数値範囲内であれば、前記軟質ポリマーの弾性を維持しつつ、ソフト遊具表面の仕上がりが特に美麗な表面層が得られる。
【００４０】
−その他の成分−
前記その他の成分としては、特に制限はないが、短繊維、タルク等が挙げられる。
【００４１】
−−短繊維−−
前記短繊維としては、ソフト遊具表面の強度を高くし得れば特に制限はないが、配合することにより、ソフト遊具の強度（引張り強度等）を高くすることができる点で、ポリエステル系繊維、アクリル系繊維、ポリアミド系繊維、ポリプロピレン系繊維、ポリエチレン系繊維、ポリビニルアルコール系繊維、ポリ塩化ビニル系繊維、及び、ポリ塩化ビニリデン繊維等が挙げられる。これらの中でも、特に引張り強度が高くなる点で、ポリビニルアルコール繊維等が好ましい。これらは、１種単独で使用してもよく、２種以上を併用してもよい。
【００４２】
前記短繊維の直径としては、ソフト遊具の引張り強度の点で、５〜２０μｍが好ましく、７〜１５μｍがより好ましい。
前記短繊維の長さとしては、ソフト遊具の引張り強度の点で、０．５〜７ｍｍが好ましく、３〜５ｍｍがより好ましい。
【００４３】
前記短繊維の、前記軟質ポリマー１００体積部に対する含有量としては、ソフト遊具の引張り強度、及び、ソフト遊具製造時の液ダレ防止、クラック防止の点で、１〜３０体積部が好ましく、５〜１０体積部がより好ましい。
【００４４】
前記短繊維としては、市販品を好適に用いることもできる。該市販品としては、例えば、ポリビニルアルコール繊維として、ＶＦ１２０３−２  ６×１、ＶＰＢ１０３×３、ＶＦ１２０３−２  ６×５（いずれも株式会社クラレ製）等が挙げられる。
【００４５】
−−タルク−−
前記タルクとしては、前記ソフト遊具を製造する際の液ダレを防止する目的で適宜使用することができる。該タルクの、前記軟質ポリマー１００体積部に対する含有量としては、液ダレ防止効果を好適に発揮し得る点で、１〜３０体積部が好ましく、５〜１０体積部がより好ましい。
【００４６】
以上説明した本発明のソフト遊具における表面層の厚みとしては、特に制限はないが、１〜１０ｍｍ程度が好ましく、３〜５ｍｍ程度がより好ましい。
【００４７】
［その他の層・部材等］
前記その他の層等としては、前記表面層上に設けられる塗膜層のほか、充填層、心材層、ライニング層等が挙げられる。
前記塗膜層を設けることにより、ソフト遊具表面のひび割れをより好適に防止することができる。該塗膜層としては、例えば、クリアコート層、塗装層等が挙げられる。
【００４８】
＜ソフト遊具の製造方法＞
前記ソフト遊具の製造方法としては、例えば、所定形状の型の内側表面に、前記軟質ポリマー及び岩石微粉を含む前記遊具用組成物を、所定の厚みになるように塗布し乾燥させて表面層を形成した後、該表面層上に、ソフト遊具の引張り強度を高め、ひび割れを防止する目的等で、前記二液型ポリウレタンを含む組成物を、所定の厚みになるように塗布し乾燥させてライニング層を形成する。更に、該ライニング層上に、ソフト遊具における弾性維持・強化、及び圧縮強度強化等の目的で、軟質発泡ウレタン等の心材を設け、完全に乾燥させた後、成型体を前記型から離型し、成型体（ソフト遊具）を得る方法等が好ましい。
更に所望により、前記ライニング層が設けられている側と反対側の表面層上に、軟度が調整された柔軟剤を塗布し、乾燥させて塗装層を形成し、更に、該塗装層上に、腐食・摩耗を防止する目的で、軟度が調整された透明の柔軟剤を塗布し、乾燥させてクリアコート層を形成してもよい。
【００４９】
前記塗布の方法としては、特に制限はなく、公知の塗布方法が総て好適に挙げられるが、前記表面層、及び、ライニング層の形成に際しては、ハケ塗り等が好ましい。また前記クリアコート層、及び、塗装層の形成に際しては、ガン吹き等が好ましい。
【００５０】
＜成型体補修剤の調製方法＞
前記本発明の成型体補修剤の調製方法としては、前記組成の補修剤が得られる方法であれば特に制限はなく、公知の調製方法等が総て挙げられる。通常、前記ポリウレタンに、前記岩石微粉、前記タルク、及び、前記短繊維等を、各所定量、組成が均一になるよう配合する方法等が好ましい。
【００５１】
＜ソフト遊具・成型体補修剤の用途＞
前記本発明のソフト遊具は、前述したように、表面層が適度の軟らかさを有するため安全性に優れ、製造時に、表面に欠陥ができ難いため不良品が少なく、効率よく製造され、表面を容易に研磨可能であり、更に表面に塗膜を形成しても、該塗膜にひび割れ等の欠陥が生じ難い。従って、公園、遊園地、幼稚園、保育所、学校等の各種のスペースに設置され、人乗用のベンチ、椅子、スツール（腰掛け）、ミニ電車、スベリ台、シーソー、各種モニュメント、等のほか、テーブル、机、掲示板、案内板等の各種の用途に好適である。
【００５２】
前記本発明の成型体補修剤は、前述したように、各種の成型体表面等における欠陥部に塗布乃至充填することにより、脱落不能にかつ違和感なく該成型体と一体化でき、該成型体表面を美麗にかつ効率よく補修可能である。特に、ポリウレタンを含む成型体の補修等に好ましい。
【００５３】
【実施例】
以下、実施例を示し、本発明を更に具体的に説明するが、本発明は、下記実施例に何ら限定されるものではない。
【００５４】
（実施例１−ソフト遊具）
−遊具用組成物の調製−
二液型ポリウレタン（ウレタンユニカＮ、ゴーエス産業株式会社製）３００体積部に、真珠岩微粉（商品名：ロカヘルプ４１９、三井金属鉱業株式会社製）５０体積部、真珠岩微粉（商品名：ロカヘルプ４１０９、三井金属鉱業株式会社製）５０体積部、及び、ポリビニルアルコール短繊維（ＶＰＢ１０３×３、株式会社クラレ製、平均長さ：３ｍｍ、直径：１１μｍ）１５体積部を配合し、均一に混合して遊具用組成物を調製した。
【００５５】
−ソフト遊具の製造・評価−
動物（パンダ）型の内側表面上に、前記遊具用組成物をハケで均一に塗布した後、自然乾燥させ、厚み３ｍｍ程度の表面層を形成した。その後、表面層上に、前記二液型ポリウレタン３００体積部を同様にハケで均一に塗布し、自然乾燥させて、厚み６ｍｍ程度のライニング層を形成した。更に、該ライニング層上に、軟質発泡ウレタンの心材を設け、自然乾燥により完全に乾燥させた後、離型し、ソフト遊具を得た。得られたソフト遊具表面を目視により観察したところ、表面は、気泡が無く美麗で、ひび割れ等が無く、液ダレ等による表面の凹凸等も無かった。更に、該ソフト遊具の表面は、各種のサンドペーパーにより容易に研磨可能で美麗化でき、また人が乗っても充分な強度を有しており、安全性に優れてた。
【００５６】
（実施例２−成型体補修剤）
−成型体補修剤の調製−
実施例１の「遊具用組成物の調製」において、真珠岩微粉（商品名：ロカヘルプ４１９、三井金属鉱業株式会社製）の配合量を７５体積部、真珠岩微粉（商品名：ロカヘルプ４１０９、三井金属鉱業株式会社製）の配合量を７５体積部に変えたほかは、実施例１における「遊具用組成物の調製」と同様にして成型体補修剤を調製した。
【００５７】
−遊具用組成物の調製−
実施例１の「遊具用組成物の調製」において、真珠岩微粉を用いなかったほかは、実施例１と同様にして遊具用組成物を調製した。
【００５８】
−遊具の製造・評価・補修等−
実施例１の「ソフト遊具の製造・評価」と同様にして遊具を製造し、表面を目視により観察したところ、表面には気泡、ひび割れ、液ダレ等による欠陥が多数存在した。
そこで、これらの欠陥部分に、前記成型体補修剤を塗布した後自然乾燥させ、再度表面を目視により観察したところ、これらの欠陥部分は消失し、又、該成型体補修剤を塗布した個所は、他の部分との間で完全に一体化しており、全体として全く違和感が無く、遊具表面を美麗に補修することができた。
【００５９】
【発明の効果】
本発明によれば、従来における前記諸問題を解決し、要望に応えることができ、表面層が適度の軟らかさを有するため安全性に優れ、製造時に、表面に欠陥ができ難いため不良品が少なく、効率よく製造され、表面を容易に研磨可能で美麗化でき、更に表面に塗膜を形成しても、該塗膜にひび割れ等の欠陥が生じ難いソフト遊具、及び、各種の成型体表面等における欠陥部に塗布乃至充填することにより、該成型体と脱落不能に一体化でき、該成型体表面を、全体として違和感無く美麗にかつ効率よく補修可能な成型体補修剤を提供することができる。